(57)【要約】  【課題】  本発明は、高浸透性防錆剤に対する吸収性が高く、しかも防錆剤の再放出がなく、かつ着脱の容易な防錆剤吸収テープを提供することを目的としている。 【解決手段】  本発明に係る防錆剤吸収テープは、基材の片面に粘着剤層が設けられている粘着テープの粘着剤層面中央部に、平均繊維径１０μｍ以下の親油疎水性繊維からなり、目付け３００ｇ／ｍ２以下の極細繊維層を有する不織布シートが設けられてなることを特徴としている。【選択図】  図３
2008285584.tif 000002
【特許請求の範囲】
【請求項１】
基材の片面に粘着剤層が設けられている粘着テープの粘着剤層面中央部に、平均繊維径１０μｍ以下の親油疎水性繊維からなり、目付け３００ｇ／ｍ２以下の極細繊維層を有する不織布シートが設けられてなる防錆剤吸収テープ。
【請求項２】
不織布シートのＡ重油吸着量が１２ｇ／ｇ以上、Ｂ重油吸着量が１４ｇ／ｇ以上である請求項１記載の防錆剤吸収テープ。
【請求項３】
基材の片面に粘着剤層が設けられている長尺の粘着テープの粘着剤層面の長手方向中央部に、平均繊維径１０μｍ以下の親油疎水性繊維からなり、目付け３００ｇ／ｍ２以下の極細繊維層を有する長尺の不織布シートが設けられてなる防錆剤吸収テープ。
【請求項４】
基材の粘着剤層面とは反対側表面が剥離処理されてなる請求項３に記載の防錆剤吸収テープ。
【請求項５】
請求項４に記載の防錆剤吸収テープが巻回されてなる防錆剤吸収テープ巻収体。
【請求項６】
平均繊維径１０μｍ以下の親油疎水性繊維からなり、目付け３００ｇ／ｍ２以下の極細繊維層を有する不織布シートの片面外縁部に粘着剤層が設けられ、かつ不織布シートの他面に基材が設けられてなる防錆剤吸収テープ。
【請求項７】
請求項１、３または６に記載の防錆剤吸収テープを、部材の防錆剤漏出部に防錆剤吸収テープの不織布シート部が当接するように設置し、防錆剤吸収テープの粘着剤層部にて該部材に貼着することを特徴とする防錆剤漏出部の保護方法。
【発明の詳細な説明】
【技術分野】
【０００１】
本発明は防錆剤吸収テープ、その巻収体および防錆剤漏出部の保護方法に関する。
【背景技術】
【０００２】
自動車車体のドア、フェンダー部の内部下部には、そこに浸入した水を排水するために水抜き穴が形成されている(特許文献１)。
【０００３】
これら部材の内部は部材外部表面に比べて塗層が少なく、薄いため、経時的に浸入した水などによって錆が発生しやすい。これを防ぐために部材内部に防錆剤を浸透させている。近年防錆性を向上させるために高級脂肪酸エステル、脂肪族炭化水素および炭酸カルシウムなどからなる無溶剤型車体防錆ワックスと呼ばれるような高浸透性防錆剤が用いられてきている。無溶剤型車体防錆ワックスによれば、部材内部の隙間にも防錆剤が浸透するため、優れた防錆効果が期待される。
【０００４】
しかし、これら無溶剤型車体防錆ワックスは、乾燥までに約１週間の時間がかかり、また浸透性が高いため、乾燥期間中に部材下部の水抜き穴や部材同士の接合面から無溶剤型車体防錆ワックスがもれてしまうことがあった（以下、これら防錆剤が漏出する部分を「防錆剤漏出部」と総称する。）車体製造時にこれらの防錆加工が行われるため、製造ライン上で防錆剤が漏れてしまうという問題が発生した。このため、製造ラインや車体の清掃が必要となる。また、完成車を搬送するキャリアカーにおいても、上部に積載された車体から防錆剤が漏出すると下部に積載された車体を汚染するため、これも清掃が必要となる。
【０００５】
防錆剤の漏出を防ぐために、防錆剤漏出部に不織布を当てクリップ止めしている。しかし、従来使用されていた不織布は、無溶剤型車体防錆ワックスの吸収性が悪く、十分に対応できていないのが現状である。
【０００６】
また、車体の組立後には水洗浄が行われるが、単にクリップ止めされた不織布では、不織布が露出しているため、洗浄水を吸収してしまい、本来期待される防錆剤に対する吸収性が損なわれてしまう。また、このような洗浄工程では、通常は洗浄水を循環して使用している。しかし、単にクリップ止めされた不織布では、一度吸収した防錆剤が洗浄水に溶出してしまう。この結果、防錆剤を含む循環水を洗浄に使用することになり、防錆剤により車体表面を汚染してしまうこともある。
【０００７】
さらに、不織布の固定にクリップを使用しているため、対応できる部材の形状が制限される。すなわち、肉厚の薄い部材に対しては小型のクリップを用い、肉厚の厚い部材に対しては大型のクリップを用いる必要があり、数種類のクリップを準備する必要がある。さらに、クリップの装着時、脱離時に車体に傷を付ける危険性もあり、改善が要望されていた。
【０００８】
なお、特許文献２には、平均繊維径が２〜１０μｍの親油性繊維から構成された嵩密度が０．０３〜０．１ｇ／ｃｍ3の極細繊維層からなる中間層と、その少なくとも一方の表面に形成された表面繊維層とからなる油吸着材が開示されている。特許文献２の油吸着材は、吸収性に優れたものであるが、車体等への適用は特に意図されていない。
【特許文献１】特開平８−１４２６７３号公報
【特許文献２】特許第３７１０２７８号公報
【発明の開示】
【発明が解決しようとする課題】
【０００９】
本発明は、上記の問題点を解決し、無溶剤型車体防錆ワックス（防錆剤）に対する吸収性が高く、しかも防錆剤の再放出がなく、かつ着脱の容易な防錆剤吸収テープおよびそれを用いた防錆剤漏出部の保護方法を提供することを目的としている。
【課題を解決するための手段】
【００１０】
このような課題の解決を目的とした本発明の要旨は以下のとおりである。
【００１１】
（１）基材の片面に粘着剤層が設けられている粘着テープの粘着剤層面中央部に、平均繊維径１０μｍ以下の親油疎水性繊維からなり、目付け３００ｇ／ｍ２以下の極細繊維層を有する不織布シートが設けられてなる防錆剤吸収テープ。
【００１２】
（２）不織布シートのＡ重油吸着量が１２ｇ／ｇ以上、Ｂ重油吸着量が１４ｇ／ｇ以上である（１）記載の防錆剤吸収テープ。
【００１３】
（３）基材の片面に粘着剤層が設けられている長尺の粘着テープの粘着剤層面の長手方向中央部に、平均繊維径１０μｍ以下の親油疎水性繊維からなり、目付け３００ｇ／ｍ２以下の極細繊維層を有する長尺の不織布シートが設けられてなる防錆剤吸収テープ。
【００１４】
（４）基材の粘着剤層面とは反対側表面が剥離処理されてなる（３）に記載の防錆剤吸収テープ。
【００１５】
（５）上記（４）に記載の防錆剤吸収テープが巻回されてなる防錆剤吸収テープ巻収体。
【００１６】
（６）平均繊維径１０μｍ以下の親油疎水性繊維からなり、目付け３００ｇ／ｍ２以下の極細繊維層を有する不織布シートの片面外縁部に粘着剤層が設けられ、かつ不織布シートの他面に基材が設けられてなる防錆剤吸収テープ。
【００１７】
（７）上記（１）、（３）または（６）に記載の防錆剤吸収テープを、部材の防錆剤漏出部に防錆剤吸収テープの不織布シート部が当接するように設置し、防錆剤吸収テープの粘着剤層部にて該部材に貼着することを特徴とする防錆剤漏出部の保護方法。
【発明の効果】
【００１８】
本発明の防錆剤吸収テープは、基材と粘着剤層とからなる粘着テープの粘着剤層面中央部に上記した特殊な親油疎水性繊維からなる不織布シートが設けられてなる。
【００１９】
このような不織布シートは、前述した無溶剤型車体防錆ワックスに対する吸収性が高く、かかる防錆剤の漏出を確実に防止できる。また、防錆剤吸収テープを部材に貼付した状態では、不織布シートは基材により覆われているため、洗浄工程において不織布シートが洗浄水を吸収することはなく、しかも一度吸収した防錆剤を洗浄水中に再放出することもない。さらに、粘着テープによって不織布シートを固定するため、着脱が容易であり、かつ多様な形状の部材に対しても密着して貼付できる。
【００２０】
このため、本発明の防錆剤吸収テープによれば、無溶剤型車体防錆ワックスを用いて防錆処理を施し、また循環水により車体を洗浄する工程を含む車両製造プロセスにおいても、防錆剤の漏出やその再放出による車体汚染が防止される。
【発明を実施するための最良の形態】
【００２１】
以下、本発明について図面を参照しながら、さらに具体的に説明する。図１は本発明の一態様である防錆剤吸収テープ１の平面図であり、図２は、本発明の他の態様である防錆剤吸収テープ巻収体１０の斜視図である。図３は、図１または図２のＡ−Ａ線における断面図である。図４は、本発明のさらに別の態様である防錆剤吸収テープ１１の平面図であり、図５は図４のＢ−Ｂ線における断面図である。
【００２２】
図１、図３に示すように、本発明の第１の態様に係る防錆剤吸収テープ１は、基材２１の片面に粘着剤層２２が設けられている粘着テープ２の粘着剤層面中央部に、平均繊維径１０μｍ以下の親油疎水性繊維からなり、目付け３００ｇ／ｍ２以下の極細繊維層を有する不織布シート３が設けられてなる。
【００２３】
図２、図３に示すように、本発明の第２の態様に係る防錆剤吸収テープ１０は、基材２１の片面に粘着剤層２２が設けられている長尺の粘着テープ２の粘着剤層面の長手方向中央部に、上記極細繊維層を有する長尺の不織布シート３が設けられてなる。
【００２４】
また、図４、図５に示すように、本発明の第３の態様に係る防錆剤吸収テープ１１は、不織布シート３の片面外縁部に粘着剤層２２が設けられ、かつ不織布シートの他面に基材２１が設けられてなる。
【００２５】
第１および第２の態様において使用する基材２１および粘着剤層２２からなる粘着テープ２、不織布シート３の材質は共通であり、同一の符番で示す。また、第３の態様における基材２１、粘着剤層２２、不織布シート３も同様である。以下、これらの具体例について説明する。
【００２６】
（基材２１）
本発明で用いられる基材２１としては、十分な耐水性、耐油性を有す限り特に制限はなく、従来粘着テープの基材フィルムとして使用されている合成樹脂フィルム、合成紙、含浸紙、金属箔が適宜に使用されるが、中でも入手の容易性、取り扱いの容易性などの観点から、合成樹脂フィルムが好ましく用いられる。このような合成樹脂フィルムとしては、例えばポリエチレン、ポリプロピレン、各種オレフィン系共重合体などのポリオレフィン系樹脂、ポリエチレンテレフタレート、ポリエチレンナフタレートなどのポリエステル系樹脂、ポリスチレン系樹脂、ポリ塩化ビニル系樹脂、アクリル系樹脂、ポリカーボネート系樹脂、ポリアミド系樹脂、フッ素系樹脂およびこれらの樹脂の混合物または積層物からなるプラスチックシート等を挙げることができる。
【００２７】
基材２１は、印刷性を付与するために、粘着剤層２２が設けられる面とは反対側の面に、各種印刷方式に対応するインク受理層を設けたものであってもよい。基材２１として着色したプラスチックシートを用いたり、印刷が施された基材２１を用いると、防錆剤吸収テープの視認が容易になり、防錆剤吸収テープの貼付および剥離作業の効率が向上する。
【００２８】
また、長尺の粘着テープ２を使用し、防錆剤吸収テープの巻収体を製造する場合には、基材２１の粘着剤層２２が設けられる面とは反対側の面（以下、「背面」と記載する）に剥離処理を施すことが好ましい。巻収体においては、基材２１の背面に、巻回されたテープの粘着剤層が当接するが、基材２１の背面に剥離処理を施すことで、テープの繰り出しが円滑に行われるようになる。剥離処理としては、たとえばシリコーン系樹脂、長鎖アルキル系樹脂、フッ素系樹脂等の剥離剤よりなる剥離剤層の形成が挙げられる。
【００２９】
また、これら基材２１は、その上に設けられる粘着剤層２２との密着性を向上させるために、粘着剤層２２が設けられる面に所望により酸化法や凹凸化法などの粗面化処理を施すことができる。上記酸化法としては、例えばコロナ放電処理、クロム酸処理（湿式）、火炎処理、熱風処理、オゾン・紫外線照射処理などが挙げられ、また、凹凸化法としては、例えばサンドブラスト法、溶剤処理法などが挙げられる。これらの粗面化処理法は基材２１の種類に応じて適宜選ばれるが、一般にはコロナ放電処理法が効果および操作性などの面から、好ましく用いられる。また、プライマー処理を施すこともできる。
【００３０】
本発明においては、この基材２１の厚さは、目的とする粘着テープの大きさなどにより適宜選定されるが、通常１０〜２００μｍの範囲で選定され、より好ましくは２０〜１５０μｍの範囲である。
【００３１】
（粘着剤層２２）
前記基材２１の一方の面（基材２１に粗面化処理またはプライマー処理が施されている場合は、その表面処理側）に粘着剤層２２が設けられる。
【００３２】
粘着剤層２２に使用される粘着剤は、特に限定はされず、例えば、天然ゴム系粘着剤、合成ゴム系粘着剤、アクリル樹脂系粘着剤、ポリビニルエーテル樹脂系粘着剤、ウレタン樹脂系粘着剤、シリコーン樹脂系粘着剤などが挙げられる。合成ゴム系粘着剤の具体例としては、スチレン−ブタジエンゴム、イソブチレン−イソプレンゴム、ポリイソブチレンゴム、ポリイソプレンゴム、スチレン−イソプレンブロック共重合体、スチレン−ブタジエンブロック共重合体、スチレン−エチレン−ブチレンブロック共重合体、エチレン−酢酸ビニル熱可塑性エラストマーなどが挙げられる。
【００３３】
アクリル樹脂系粘着剤の具体例としては、アクリル酸、メタクリル酸などの（メタ）アクリル酸；アクリル酸メチル、アクリル酸エチル、アクリル酸プロピル、アクリル酸ブチル、アクリル酸−２−エチルヘキシル、メタクリル酸メチル、メタクリル酸エチル、メタクリル酸ブチルなどの（メタ）アクリル酸アルキルエステル；アクリル酸−２−ヒドロキシエチル、アクリル酸−２−ヒドロキシプロピル、アクリル酸−３−ヒドロキシプロピル、アクリル酸−３−ヒドロキシブチル、アクリル酸−４−ヒドロキシブチルなどの水酸基含有（メタ）アクリル酸アルキルエステル；および必要に応じて、酢酸ビニル、プロピオン酸ビニルなどのビニルエステル；スチレン、ビニルピリジン、アクリロニトリル、メタクリロニトリルなどの共重合性単量体を２種以上共重合してなる共重合体などが挙げられる。
【００３４】
ポリビニルエーテル樹脂系粘着剤の具体例としては、ポリビニルエーテル、ポリビニルイソブチルエーテルなどが挙げられる。シリコーン樹脂系粘着剤の具体例としては、ジメチルポリシロキサンなどが挙げられる。
【００３５】
これらの粘着剤のうち、アクリル樹脂系粘着剤が好ましい。特に、アクリル系共重合体を、ポリイソシアナート化合物で架橋させて得られるアクリル樹脂系粘着剤が好ましい。
【００３６】
ポリイソシアナート化合物としては、トリレンジイソシアナート（ＴＤＩ）、ヘキサメチレンジイソシアナート（ＨＭＤＩ）、イソホロンジイソシアナート（ＩＰＤＩ）、キシリレンジイソシアナート（ＸＤＩ）、水素化トリレンジイソシアナート、ジフェニルメタンジイソシアナートおよびその水添体、ポリメチレンポリフェニルポリイソシアナート、ナフチレン−１，５−ジイソシアナート、ポリイソシアナートプレポリマー、ポリメチロールプロパン変性ＴＤＩなどが挙げられる。ポリイソシアナート化合物の架橋量を調整することで、種々の被着体に対し必要な粘着物性を発現させることができる。ポリイソシアナート化合物の使用量は、アクリル系共重合体１００質量部に対して、０．１〜１０質量部が好ましい。ポリイソシアナート化合物は、１種または２種以上を組合わせて用いることができる。
【００３７】
また、上記粘着剤層２２には、必要に応じて粘着付与剤、軟化剤、老化防止剤、填料、染料または顔料などの着色剤などを配合することができる。粘着付与剤としては、ロジン系樹脂、テルペンフェノール樹脂、テルペン樹脂、芳香族炭化水素変性テルペン樹脂、石油樹脂、クマロン・インデン樹脂、スチレン系樹脂、フェノール系樹脂、キシレン樹脂などが挙げられる。軟化剤としては、プロセスオイル、液状ゴム、可塑剤などが挙げられる。填料としては、シリカ、タルク、クレー、炭酸カルシウムなどが挙げられる。
【００３８】
粘着剤層２２の厚みは、特に制限ないが、通常５〜１００μｍであればよく、好ましくは１０〜６０μｍである。
【００３９】
粘着剤層２２は、基材２１の片面に粘着剤を直接塗布、乾燥して形成してもよく、また、剥離シートの剥離剤層面に粘着剤を塗布、形成した後、基材２１と貼り合わせてもよい。粘着剤層２２の形成方法としては、特に制限なく種々の方法を用いることができ、例えば、エアーナイフコーター、ブレードコーター、バーコーター、グラビアコーター、ロールコーター、ロールナイフコーター、カーテンコーター、ダイコーター、ナイフコーター、スクリーンコーター、マイヤーバーコーター、キスコーターなどが挙げられる。
【００４０】
粘着剤層２２の表面は、剥離シートで覆うことが好ましい。このようにして、粘着剤層２２の表面を保護することができる。
【００４１】
剥離シートとしては、いずれのものを使用してもよく、例えば、ポリエチレンテレフタレート、ポリブチレンテレフタレート、ポリエチレン、ポリプロピレン、ポリアクリレートなどの各種樹脂よりなるフィルムや、ポリエチレンラミネート紙、ポリプロピレンラミネート紙、クレーコート紙、樹脂コート紙、グラシン紙、上質紙等の各種紙材を基材とし、この基材の粘着剤層との接合面に、必要により剥離処理が施されたものを用いることができる。この場合、剥離剤の代表例としては、シリコーン系樹脂、長鎖アルキル系樹脂、フッ素系樹脂等の剥離剤よりなる剥離剤層の形成が挙げられる。剥離シートの厚みは、特に制限されず、適宜選定すればよい。
【００４２】
（不織布シート３）
不織布シート３としては、平均繊維径１０μｍ以下の親油疎水性繊維からなり、目付け３００ｇ／ｍ２以下の極細繊維層を有する不織布シートが用いられる。
【００４３】
不織布シート３を構成する極細繊維層は、ポリプロピレン、ポリエチレン、エチレン−ブテン共重合体、ポリエチレンテレフタレート、ポリ４−メチルペンテン−１等の親油疎水性を示す熱可塑性重合体からなることが好ましい。親油疎水性繊維の平均繊維径は、１０μｍ以下、好ましくは２〜１０μｍ、さらに好ましくは２〜８μｍ、特に好ましくは３〜５μｍである。親油疎水性繊維の平均繊維径が１０μｍを超えて太くなり過ぎると毛細管現象による吸収速度が低下する傾向が顕著になり、一方平均繊維径が２μｍ未満では、吸収能力、油保持性は向上するが、極細繊維層が剥離し易くなり、破れたりはがれたりして強度、使い易さが低下するおそれがある。なお、平均繊維径は、極細繊維層表面の２００ないし１０００倍の電子顕微鏡写真を撮影し、任意に３０点以上の繊維径を、ノギスを用いて測定し、平均値を求めた。
【００４４】
不織布シート３を構成する極細繊維層は、上記熱可塑性重合体からなる極細繊維をメルトブロー法で製造し、シート化して得られる。ここで、メルトブロー法とは、熱可塑性重合体を一定温度および圧力で、規定の直径および長さのオリフィスから押し出して、高温エアーで飛散させこれを捕集面で受けとめて、極細繊維からなる不織布を製造する方法である。極細繊維製造方法として、メルトブロー法のほかに、トウ開繊法、分割繊維不織布製造法等が挙げられるが、メルトブロー法が繊維径の細化、均一化が容易に図られるため好ましい。
【００４５】
不織布シート３を構成する極細繊維層の目付量は３００ｇ／ｍ２以下、好ましくは１５０〜２５０ｇ／ｍ２である。目付量がこの範囲であると極細繊維層を含む不織布シート３の全体の厚みが増大しすぎるのを防止でき、取り扱いが容易になると共に、不織布シート３の強度が向上し、使用時に破損を防止でき、かつ不織布シートの柔軟性を損なわない。なお、目付(weight)は、織布、不織布などの繊維成形体の単位面積あたりの重量を意味する。
【００４６】
不織布シート３を構成する極細繊維層の厚みは、特に限定はされないが、取り扱い性、強度および柔軟性などの観点から、好ましくは０．５〜７ｍｍ、さらに好ましくは１〜５ｍｍである。
【００４７】
本発明で用いられる不織布シート３は上述した極細繊維層のみからなる物でも良いが、該極細繊維層の厚さと不織布シート全体の厚さを適正に保ったまま、不織布シートの強度を向上し、使用時の破損を防止するために、該極細繊維層の片面もしくは両面に、補強層を設けてもよい。補強層の材質は特に限定はされず、各種の不織布、織布が用いられる。なお、極細繊維層の両面に補強層を設ける場合には、極細繊維層に防錆剤を吸収させるために、少なくとも片面（後述する部材に当接する面）の補強層は防錆剤を透過する性質を有する。
【００４８】
このような補強層としては、連続長繊維から構成された繊維層が特に好ましい（以下、「補強繊維層」と記載する）。なお、補強繊維層は、不織布シートの柔軟性を損なうことがないようにするために、比較的柔軟な繊維から形成され、また厚みも比較的薄く、好ましくは０．０１〜１ｍｍ、さらに好ましくは０．０５〜０．８ｍｍである。
【００４９】
好適な補強繊維層は、連続長繊維から構成された不織布層であり、ポリプロピレン、ポリエチレン、エチレン−ブテン共重合体、ポリ４−メチルペンテン−１などのポリオレフィン系の他、ポリエチレンテレフタレートなどのポリエステル系、ポリアミド系などの熱可塑性繊維からなる平均繊維径が１５〜４０μｍの層である。また、この繊維は２種以上の異なる樹脂からなるサイドバイサイド型やシースコア型の複合繊維でもよい。連続長繊維からなる不織布の代表的な製法は、スパンボンド法で紡糸し、熱エンボス装置で部分的に熱融着することにより交絡させるものであるが、熱風や接着剤処理によってボンディングしたものでも良く、製法や交絡方法は特に限定されない。繊維径は、１５〜４０μｍが好ましく、２０〜３０μｍがより好ましい。この範囲にすることによって不織布シートの強度を維持して極細繊維層に対する保護の効果が高くなるとともに、極細繊維層からの繊維くずや毛羽立ちを防止するカバー効果が得られる。
【００５０】
極細繊維層と補強層とを積層し、一体化する手段としては、ニードルパンチ、パウダーボンディング、ステッチボンディング、超音波法、ヒートエンボス、ウォータジェット等が用いられる。
【００５１】
本発明で使用する不織布シート３のＡ重油吸着量は、好ましくは１２ｇ／ｇ以上、さらに好ましくは１４〜２０ｇ／ｇであり、Ｂ重油吸着量は、好ましくは１４ｇ／ｇ以上、さらに好ましくは１６〜２２ｇ／ｇである。不織布シート３が上記のような吸着性を有すると、昨今利用が急増している高浸透性防錆剤を確実、迅速に吸収できる。
【００５２】
（防錆剤吸収テープ）
本発明の第１の態様に係る防錆剤吸収テープ１は、図１に示すように、粘着テープ２の粘着剤層面中央部に、不織布シート３が設けられてなる。不織布シート３のサイズは、粘着テープ２のサイズよりも小さく、不織布シート３の外周部で粘着剤層２２が露出している。したがって、露出した粘着剤層２２を介して各種の部材に貼付できる。第１の態様に係る防錆剤吸収テープは、たとえば、任意形状の粘着テープに、これよりもやや小さく切断した不織布シートを粘着剤層面中央部に貼付して得られる。なお、防錆剤吸収テープ１は、その使用前に粘着剤層２２を保護するために、粘着剤層面に剥離シートが積層されていてもよい。
【００５３】
防錆剤吸収テープは、図１に示すように、単葉状であってもよいが、図２に示すように連続した長尺状であってもよい。
【００５４】
すなわち、本発明の第２の態様に係る防錆剤吸収テープ１０は、図２に示すように、長尺の粘着テープ２の粘着剤層面の長手方向中央部に、長尺の不織布シート３が設けられてなる。不織布シート３の幅は、粘着テープ２の幅よりも小さく、不織布シート３の外側部で粘着剤層２２が露出し、これを介して各種の部材に貼付できる。第２の態様に係る防錆剤吸収テープ１０は、たとえば、長尺幅広の粘着テープを繰り出しつつ、その粘着剤層面長手方向中央部に、幅の小さな長尺の不織布シートを連続して貼付して得られる。この工程は、ロールツウロール（roll to roll）とすることで生産性が向上する。すなわち、ロール状の粘着テープおよび不織布シートをそれぞれ繰り出しつつ、一対のロール間に挿入して、これらを積層一体化することで、連続生産が可能になる。得られた防錆剤吸収テープは、その後、巻き取って巻収体としてもよい。なお、防錆剤吸収テープの巻収体を製造する場合には、前述したように、基材２１の背面に剥離処理を施しておくことが好ましい。
【００５５】
本発明の第２の態様に係る防錆剤吸収テープ１０は、使用状況に応じて、適宜な大きさに切断して用いる。したがって、大きさや形状の異なる各種の部材に適用できる。
【００５６】
さらに、防錆剤吸収テープは、上述した粘着テープ上に不織布シートを設けた構造に限定はされない。たとえば、図４，５に示す第３の態様に係る防錆剤吸収テープ１１のように、不織布シート３の片面外縁部に粘着剤層２２を設け、他面に基材２１が設けられてなる構造であってもよい。不織布シート３の片面外縁部に粘着剤層２２を設ける方法は特に限定はされず、不織布シート３の片面外縁部に粘着剤を直接塗布して粘着剤層を形成してもよく、また剥離シート上に形成した粘着剤層を不織布シート３に転写してもよい。また、不織布シート３の他面に基材２１を設ける方法も様々であり、上述した基材２１の片面に粘着剤層２２が設けられている粘着テープ２を、不織布シート３に貼付してもよい。また、不織布シート３と基材２１とを積層し、ニードルパンチ、パウダーボンディング、ステッチボンディング、超音波法、ヒートエンボス等の手段で一体化してもよい。
【００５７】
（防錆剤漏出部の保護方法）
上記した防錆剤吸収テープは、車体水抜け部などの防錆剤漏出部の保護に好ましく用いられる。自動車車体のドア、フェンダー部の内部下部には、そこに浸入した水を排水するために水抜き穴が形成されている。これらの部材内部は、防錆剤により処理されており、特に近時では、部材内部の隙間にも浸透する高浸透性の無溶剤型車体防錆ワックスが用いられてきている。無溶剤型車体防錆ワックスは、乾燥までに時間がかかるため、車体製造ライン上や車体搬送時に、水抜き穴から防錆剤が漏出し、車体表面を汚染することがあった。
【００５８】
本発明の防錆剤吸収テープは、上記のような漏出した防錆剤を吸収させ、車体表面の汚染を低減するために、車体の水抜き穴などの防錆剤漏出部に適用される。すなわち、水抜け穴部などの防錆剤漏出部に防錆剤吸収テープの不織布シート部が当接するように設置し、防錆剤吸収テープの粘着剤層部にて該部材に貼着することで漏出した防錆剤を吸収し、車体や製造ラインの汚染を防止する。
【００５９】
本発明で使用する不織布シートは、無溶剤型車体防錆ワックスに対する吸収性が高く、かかる防錆剤の漏出を確実に防止できる。また、防錆剤吸収テープを部材に貼付した状態では、不織布シートの背面は合成樹脂フィルムなどの耐水性、耐油性を有する基材により覆われている。このため、洗浄工程において不織布シートが洗浄水を吸収することはなく、しかも一度吸収した防錆剤を洗浄水中に再放出することもない。さらに、粘着テープによって不織布シートを固定するため、着脱が容易であり、かつ多様な形状の部材に対しても密着して貼付できる。
【００６０】
このため、本発明の防錆剤吸収テープによれば、高浸透の無溶剤型車体防錆ワックスを用いて防錆処理を施し、また循環水により車体を洗浄する工程を含む車両製造プロセスにおいても、防錆剤の漏出やその再放出による車体汚染が防止される。
【００６１】
（実施例）
次に、本発明を実施例により、さらに詳細に説明するが、本発明は、これらの例によってなんら限定されるものではない。
【００６２】
なお、以下の実施例および比較例において、重油吸着量の測定、防錆剤吸収性評価および防錆剤漏出部の保護評価は、下記のように行った。
【００６３】
[重油吸着量]
国土交通省型式承認試験基準に準拠し、１０ｃｍ×１０ｃｍに切断した不織布シートの試験片を２０°Ｃ±１°ＣのＡ重油、Ｂ重油の油面に浮かべ５分間静置した後、これをふるい目の大きさが１７ｍｍのメッシュ状の直径１ｍｍの針金で編んだ金網上に５分間静置し試験片の重量を測定する。試験片１ｇあたりの吸着量を算出した。
【００６４】
[防錆剤吸収性評価]
高浸透性防錆剤として、高級脂肪酸エステル、脂肪族炭化水素および炭酸カルシウムからなるパーカー興産（株）製、Nox-RUST700を用い、下記手順によって評価した。
【００６５】
（１）１０ｍｍ×１０ｍｍに切断した不織布シートの試験片を標準環境下(２３℃、５０％ＲＨ)に設置。
【００６６】
（２）スポイトで高浸透性防錆剤を２ｍｌ滴下。
【００６７】
（３）４８時間後に触手し、乾燥しているか否か下記基準により評価した。
【００６８】
Ａ：強く触っても手につかない。
【００６９】
Ｂ：わずかに吸収が確認され、表面のみが乾燥している。
【００７０】
Ｃ：高浸透性防錆剤の吸収が確認されず、表面も乾燥していない。
【００７１】
[防錆剤漏出部の保護評価]
防錆剤を適用する部材として、下部に２カ所の水抜け穴を有する自動車のドア（電着塗装、外面塗装済）を用いた。実施例および比較例にて作製した防錆剤吸収テープの不織布シート部が、上記部材の水抜け穴に当接するように設置し、防錆剤吸収テープの粘着剤層部にて該部材に貼着し、ドア内部にパーカー興産（株）製、Nox-RUST700を散布した。散布後７日後に防錆剤吸収テープを剥離して不織布シート部の状態を以下のように評価した。
【００７２】
Ａ：強く触っても防錆剤が手につかない。
【００７３】
Ｂ：わずかに防錆剤の吸収が確認され、表面のみが乾燥している。
【００７４】
Ｃ：防錆剤の吸収が確認されず、表面も乾燥していない。さらに粘着剤層面にまで防錆剤が確認される。
【００７５】
また、実施例および比較例で使用した粘着テープは以下のように作製した。
【００７６】
（基材の製造）
エチレンと１−へキセンを共重合して得られた直鎖状低密度ポリエチレン樹脂（密度が０．９２４ｇ／ｃｍ３）と、エチレンと１−オクテンを共重合して得られた直鎖状低密度ポリエチレン樹脂（密度が０．９２６ｇ／ｃｍ３）を２層Ｔダイにて共押出し製膜して、厚みが５０μｍ（各層の厚み：２０μｍ／３０μｍ）、引張弾性率が１２０ＭＰａ、かつ、降伏強度が３．２Ｎ／１５ｍｍ、降伏伸度が４．０％の積層フィルム基材を作製した。
【００７７】
（粘着剤の製造）
温度計、撹拌機、還流冷却菅、窒素ガス導入菅を備えた反応装置に、アクリル酸−２−エチルヘキシル５４質量部、アクリル酸エチル２７質量部、酢酸ビニル１７質量部、アクリル酸２質量部、および酢酸エチル１００質量部を仕込み、重合開始剤としてアゾビスイソブチロニトリルの存在下共重合させて、重量平均分子量８０万のアクリル樹脂系粘着剤を得た。
【００７８】
（粘着テープの作製）
上質紙からなる剥離基材の片面に剥離剤としてシリコーン樹脂を塗布して剥離層を形成して得られた剥離シート(リンテック（株）製、商品名「ＫＧＭ−１１Ｓ白」)の剥離剤層上に前記アクリル樹脂系粘着剤１００質量部に対してイソシアナート系架橋剤(日本ポリウレタン（株）製、商品名「コロネートＬ」)を５質量部添加した混合物をロールナイフコーターで乾燥後の厚さが２５μｍとなるように塗布乾燥させ粘着剤層を形成した。この粘着剤層上にコロナ処理を施した前記基材を貼り合せ粘着テープを作製した。
【００７９】
（実施例１）
上記作製した粘着テープを、縦１１０ｍｍ、横１６０ｍｍの大きさに裁断した。この粘着テープの剥離シートを除去し、露出した粘着剤層上の中央部に、平均繊維径４μｍの極細繊維層を有し、その極細繊維層の表裏に長繊維から成る補強繊維層を有する３層構造の不織布シート(三井化学（株）製、商品名「タフネルオイルブロッターＨＰ−５０」、総厚３ｍｍ)を縦５０ｍｍ、横１００ｍｍに裁断したものを積層し、図１、３に示される構成の防錆剤吸収テープを作製した。評価結果を表１に示す。
【００８０】
(実施例２)
不織布シートを平均繊維径１０μｍであり単一不織布シート(東レ・ファインケミカル（株）製、商品名「ウォセップＢタイプ」)に変更した以外は実施例１と同様に防錆剤吸収テープを作製した。評価結果を表１に示す。
【００８１】
（実施例３）
シリコーン系剥離剤層を片面に設けたポリエステルフィルム（三菱化学ポリエステルフィルム（株）社製、商品名「ＳＰ−ＰＥＴ  ＭＲＦ＃２５」）の剥離剤層を設けていない面に上述の粘着テープの作製と同様にして乾燥後の厚さが２５μｍとなるように、上記で調製したアクリル樹脂系粘着剤とイソシアナート系架橋剤との混合物を塗布乾燥させ粘着剤層を形成し、幅１６０ｍｍ、長さ２ｍのロール状の粘着テープを作製した。次いで、この粘着テープを繰り出しながら、粘着剤層の中央部に実施例１で用いた不織布シート（幅１００ｍｍ、長さ５００ｍｍ）を３シート連続して積層させ、図２、３に示される構成のロール状の防錆剤吸収テープ（幅１６０ｍｍ、長さ１．５ｍ）を作製した。評価結果を表１に示す。
【００８２】
（実施例４）
上記作製した粘着テープを、縦１１０ｍｍ、横１６０ｍｍの大きさに裁断した。この粘着テープの剥離シートを除去し、露出した粘着剤層上に、同じ大きさに裁断した実施例１の不織布シートを積層し、不織布シートの片面全面を粘着テープで覆った。
【００８３】
別に、剥離シート（リンテック（株）社製、商品名「ＫＧＭ−１１Ｓ白」）の剥離剤層上にスクリーン印刷機にて、上記で調製したアクリル樹脂系粘着剤とイソシアナート系架橋剤との混合物をパターンコートし、外寸が縦１１０ｍｍ、横１６０ｍｍであり、中央部に縦５０ｍｍ、横１００ｍｍの空白部（粘着剤層が形成されていない部分）を有する粘着剤層（乾燥厚２５μｍ）を形成した。この粘着剤層を、上記で作製した不織布シートと粘着テープとの積層体の不織布シート面に転写し、図４、５に示される構成の防錆剤吸収テープを作製した。評価結果を表１に示す。
【００８４】
（比較例１）
不織布シートを平均繊維径１５μｍであり単一不織布シート(三井化学（株）製、商品名「タフネルオイルブロッターＢＬ−６５」)に変更した以外は実施例１と同様に防錆剤吸収テープを作製した。評価結果を表１に示す。
【表１】
2008285584.tif 000003
【図面の簡単な説明】
【００８５】
【図１】本発明の第１の態様に係る防錆剤吸収テープの平面図
【図２】本発明の第２の態様に係る防錆剤吸収テープ巻収体の斜視図
【図３】図１または図２のＡ−Ａ線における断面図
【図４】本発明の第３の態様に係る防錆剤吸収テープの平面図
【図５】図４のＢ−Ｂ線における断面図
【符号の説明】
【００８６】
１，１０，１１・・・防錆剤吸収テープ
２・・・粘着テープ
２１・・・基材
２２・・・粘着剤層
３・・・不織布シート
【図１】
2008285584.tif 000004
【図２】
2008285584.tif 000005
【図３】
2008285584.tif 000006
【図４】
2008285584.tif 000007
【図５】
2008285584.tif 000008